(57)【要約】【課題】広告が空き状態の遊休看板を停電時の無電源照明灯として作動させ、避難誘導アイテムの１つとして防災活用を図る内照式看板用材料で、新規広告主との契約時には通常の内照式看板への復元が容易な２ＷＡＹ利用可能な内照式看板構造物の提供。【解決手段】光透過性樹脂板層と、この光透過性樹脂板層上に粘着剤を介して可撓性膜材層が設けられた光透過性積層体において、可撓性膜材層が、織物を芯材に含む熱可塑性樹脂積層複合体の少なくとも片面に蓄光発光物質含有層が形成され、かつ蓄光発光物質含有層の表面が凹凸粗さを有し、それによって光透過性樹脂板層の表面積よりも１．１〜１．７５倍とすることで、可撓性膜材層が遊休看板に装着されて停電時の蓄光照明に機能し、かつ、通常看板に戻すための分離を自在とする。【選択図】  図１
2017211511.tif 000002
【特許請求の範囲】
【請求項１】
光透過性樹脂板層と、この光透過性樹脂板層上に粘着剤を介して可撓性膜材層が設けられた光透過性積層体であって、前記可撓性膜材層が、織物を芯材に含む熱可塑性樹脂積層複合体の少なくとも片面に蓄光発光物質含有層が形成され、かつ蓄光発光物質含有層の表面が凹凸粗さを有し、それによって前記光透過性樹脂板層の表面積よりも１．１〜１．７５倍大きいことを特徴とする内照式看板構造物。
【請求項２】
前記可撓性膜材層が遊休看板に装着されて停電時の蓄光照明に機能し、かつ、通常看板に戻すための分離が自在である請求項１に記載の内照式看板構造物。
【請求項３】
前記遊休看板から分離された前記可撓性膜材層側にのみ前記粘着剤が担持され、再装着を可能とする請求項２に記載の内照式看板構造物。
【発明の詳細な説明】
【技術分野】
【０００１】
本発明は内照式看板構造物に関する。本発明は、駅舎及びその地下連絡通路、オフィス地下街及びその連絡通路、空港ターミナル、タワービル、大型商業施設、総合病院、スタジアムゲート、映画館、遊戯施設、及び各種公共施設などの柱や壁面に設置される内照式看板、内照式案内板などにおいて、特に広告が空き状態の遊休看板を停電時の無電源照明灯として優先的に作動させ、避難誘導アイテムの１つとして防災活用を図るシステムに用いる内照式看板用材料で、新規広告主との契約時には通常の内照式看板への復元が容易である２ＷＡＹ利用可能な内照式看板構造物に関する。
【背景技術】
【０００２】
都市部では駅舎と地下街、地下街と近隣ビル地下との連絡通路が緊密に発達していることでその利便性は極めて高い反面、これらの地下街店舗やその連絡通路などの地下エリア景観が似通っているため、方向を錯誤する人が少なくない。そのため地下エリアで災害停電に遭遇した場合にスムーズな避難誘導が困難で、特に地下エリアでの閉塞感からのパニックが多発することで、二次災害拡大の問題が深刻となっている。
【０００３】
古くから地下街や連絡通路の壁面には内照式看板が多数設置されている。これらの内照式看板は照明としても有用であることから、内照式看板が停電時の非常灯に活用できることが望ましい。そこで蓄光発光性物質を用いた特殊層を内照式看板の構造内に組み入れることで、平時には内照式看板として広告表示を行い、停電時には特殊層の蓄光発光による無電源照明を発動するような避難誘導システムが種々提案されてきた。本出願人らは以前、停電時に避難誘導メッセージを蓄光発光表示する異種表示構造体（特許文献１）、及び停電時にバッテリー電源発光と蓄光発光を交互に行うことで長時間の交互照明が可能な表示構造体（特許文献２）を提案した。これらの表示構造体は確かに暗闇で避難誘導のメッセージを伝達可能なものであるが、発光部と非発光部のコントラスト構成のため非常灯としては発光量不足であった。
【０００４】
また、これら壁面設置の内照式看板の需要は景気に左右され、長期景気低迷や金融恐慌による広告看板の契約打ち切りが相次ぐと、照明代わりに点灯された遊休壁面看板が増加する。ところでこのような事情で広告表示を欠く内照式看板は極めて照明効果が高いという利点を有している。そこで遊休看板を停電時の照明として有効利用することについて蓄光発光材料の応用検討を行い、看板の樹脂板裏面に蓄光発光材料を含む塗料による蓄光発光層を設けたところ、遊休看板のみではあるが避難誘導に有効なピンポイント照明効果が得られることを確認した。しかし、このような遊休看板への裏面塗装では後日に広告表示と組み合わせた時に、蓄光発光層の光透過性の悪さに起因して内照広告の輝度を低下させ、さらに蓄光発光層の青緑色が内照広告の色調に悪影響することで、その普及には至らなかった。その代案として、蓄光発光層を設けたフィルムを遊休看板の裏面に粘着剤で装着することでの停電時の照明利用を成し、後日にフィルムを剥すことで内照式看板利用の復元を可能とした。しかし、粘着剤による長期間装着では、今度はフィルムを剥がす際に粘着剤の一部または大部分が看板側に転写残りする汚染があり、その転写残りした粘着剤が汚い陰影透過となって内照式看板の見栄えを悪くすることがある（特許文献３）。そのため粘着剤の転写残り汚染に対する改善が望まれていた。
【先行技術文献】
【特許文献】
【０００５】
【特許文献１】特開２００９−１８６５２６号公報
【特許文献２】特開２００９−１９２５７８号公報
【特許文献３】特開２０００−３５６９５０号公報
【発明の開示】
【発明が解決しようとする課題】
【０００６】
本発明は、駅舎及びその地下連絡通路、オフィス地下街及びその連絡通路などの柱や壁面に設置される内照式看板などにおいて、特に広告が空き状態の遊休看板を停電時の無電源照明灯として作動させ、避難誘導アイテムの１つとして防災活用を図る内照式看板用材料であり、新規広告主との契約時には通常の内照式看板への復元利用が容易で、特に蓄光発光層を除去する際に、看板側に粘着剤の転写残り汚染の心配の無い２ＷＡＹ利用可能な内照式看板構造物を提供しようとするものである。
【課題を解決するための手段】
【０００７】
上記課題を解決するために、光透過性樹脂板層と、この光透過性樹脂板層上に粘着剤を介して可撓性膜材層が設けられた光透過性積層体において、可撓性膜材層が、織物を芯材に含む熱可塑性樹脂積層複合体の少なくとも片面に蓄光発光物質含有層が形成され、かつ蓄光発光物質含有層の表面が凹凸粗さを有し、それによって光透過性樹脂板層の表面積よりも大きくすることによって、可撓性膜材層が遊休看板に装着された時には停電時の蓄光照明に機能し、かつ、通常看板に戻すための分離が自在で、しかも遊休看板から分離された時に看板側に粘着剤の転写残り汚染の心配の無い２ＷＡＹ利用可能な内照式看板構造物が得られることを見出して本発明を完成させるに至った。
【０００８】
すなわち本発明の内照式看板構造物は、光透過性樹脂板層と、この光透過性樹脂板層上に粘着剤を介して可撓性膜材層が設けられた光透過性積層体であって、前記可撓性膜材層が、織物を芯材に含む熱可塑性樹脂積層複合体の少なくとも片面に蓄光発光物質含有層が形成され、かつ蓄光発光物質含有層の表面が凹凸粗さを有し、それによって前記光透過性樹脂板層の表面積よりも１．１〜１．７５倍大きいことが好ましい。遊休内照式看板を利用する本発明の内照式看板構造物は、暗闇の中で避難誘導に有効なピンポイント照明効果が得られ、通常の内照式看板への復元利用が容易で、可撓性膜材層を分離する際に、看板側に粘着剤の転写残り汚染の心配の無い２ＷＡＹ利用可能な内照式看板構造物を得ることができる。
【０００９】
本発明の内照式看板構造物は、前記可撓性膜材層が遊休看板に装着されて停電時の蓄光照明に機能し、かつ、通常看板に戻すための分離が自在であることが好ましい。これによって遊休内照式看板を利用する本発明の内照式看板構造物は停電時に照明効果を発現し、通常の内照式看板への復元利用も可能とする２ＷＡＹ利用を可能とする。
【００１０】
本発明の内照式看板構造物は、前記遊休看板から分離された前記可撓性膜材層側にのみ前記粘着剤が担持され、再装着を可能とすることが好ましい。これによって通常の内照式看板への復元利用が容易で、可撓性膜材層を分離する際に、看板側に粘着剤の転写残り汚染の心配の無い内照式看板構造物を得ることができ、しかも分離された可撓性膜材層は遊休看板に再度装着使用する２ＷＡＹ利用を可能とする。
【発明の効果】
【００１１】
本発明によれば、内照式看板において、特に広告が空き状態の遊休看板を停電時の無電源照明灯として作動させ、避難誘導アイテムの１つとして内照式看板用材料に防災活用ができ、新規広告主との契約時には通常の内照式看板への復元利用が容易で、特に蓄光発光層を除去する際に、看板側に粘着剤の転写残り汚染の心配の無い内照式看板構造物を得ることが出来るので、駅舎及びその地下連絡通路、オフィス地下街及びその連絡通路、空港ターミナル、タワービル、大型商業施設、総合病院、スタジアムゲート、映画館、遊戯施設、及び各種公共施設などの柱や壁面に利用し、遊休看板を防災看板として有効活用し、必要に応じて防災看板を通常看板に戻す２ＷＡＹ利用を可能とする。
【図面の簡単な説明】
【００１２】
【図１】本願発明の内照式看板構造物の断面の一例を表す図
【図２】本願発明の内照式看板構造物の断面の一例を表す図
【発明を実施するための最良の形態】
【００１３】
本発明の内照式看板構造物は、光透過性樹脂板層と、この光透過性樹脂板層上に粘着剤を介して可撓性膜材層が設けられた光透過性積層体において、可撓性膜材層が、織物を芯材に含む熱可塑性樹脂積層複合体の少なくとも片面に蓄光発光物質含有層が形成され、かつ蓄光発光物質含有層の表面が凹凸粗さを有し、それによって光透過性樹脂板層の表面積よりも大きくすることによって、可撓性膜材層が遊休看板に装着された時には停電時の蓄光照明に機能し、かつ、通常看板に戻すための分離が自在で、しかも遊休看板から分離された時に看板側に粘着剤の転写残り汚染の心配の無い２ＷＡＹ利用可能な内照式看板構造物である。本発明の内照式看板構造物において、可撓性膜材層は、織物を芯材に含む熱可塑性樹脂積層複合体を基材として、その片面もしくは両面に蓄光発光物質含有層が形成された態様である。熱可塑性樹脂積層複合体は織物（短繊維紡績糸による織物、またはマルチフィラメント糸による織物）を芯材に、その片面もしくは両面に熱可塑性樹脂層（コーティング層またはフィルムラミネート層）を設けてなる帆布、またはターポリンである。これらの帆布、またはターポリンの表面に設けられる蓄光発光物質含有層は両面に形成されていてもよいが、片面のみでも照明効果は十分確保できる。
【００１４】
熱可塑性樹脂層は具体的に、軟質ポリ塩化ビニル樹脂、アクリル系樹脂、ポリエチレン、エチレン−酢酸ビニル共重合樹脂、ポリプロピレン、アイオノマー樹脂、ポリエステルエラストマー、ポリウレタンエラストマー、フッ素系エラストマーなどから選ばれた１種以上の熱可塑性樹脂が使用でき、特に塩化ビニル樹脂を用い、これにリン酸エステル系化合物、及び／または塩素化パラフィンなどの防炎可塑剤を含む軟質塩化ビニル樹脂が加工性、及び難燃性に優れ好ましい。これらの熱可塑性樹脂層は、片面または両面の何れの場合も、織物の単位面積質量に対して５０〜３００質量％で、その一部が織物（繊維糸条）に含浸していてもよい。織物はポリエステル繊維、ポリプロピレン繊維、ナイロン繊維、ビニロン繊維、ガラス繊維、シリカ繊維などのモノフィラメント糸条、もしくはマルチフィラメント糸条を用いることができ、これらの糸条は２５０〜２０００デニール、好ましくは５００〜１０００デニールの断面形状が略円形、または楕円形であり、これらを糸条とする、平織、斜子織、三軸平織、四軸平織、綾織、朱子織、絡み織、模紗織、及びラッセル編などで、経糸条及び緯糸条の交絡による織目凹凸を有する織物、または経糸条及びバイアス糸条の交絡による織目凹凸を有する三軸織物、または経糸条、緯糸条及びバイアス糸条の交絡による織目凹凸を有する四軸織物などで、織目空隙率０〜３０％、目付質量１００〜５００ｇ／ｍ２のものが例示できる。この織物表面に形成された規則的な織目凹凸は、織物に熱可塑性樹脂積層が形成された熱可塑性樹脂積層複合体にも残存し、さらに蓄光発光物質含有層が形成された可撓性膜材層にもなだらかな起伏の状態で残存することが好ましい。このような可撓性膜材層に残存するなだらかな起伏の凹凸粗さの高低差の平均値は１〜１００μｍ、特に５〜５０μｍ、なだらかな起伏の凹部と凹部とのピッチ幅（起伏の凸部と凸部とのピッチ幅）の平均値が０．２５〜３．０ｍｍ、特に０．５〜２．０ｍｍが好ましく、特になだらかな起伏の凹凸粗さの高低差の平均値が５〜５０μｍで、なだらかな起伏の凹部と凹部とのピッチ幅（起伏の凸部と凸部とのピッチ幅）の平均値が０．５〜２．０ｍｍの凹凸粗さが好ましく、このなだらかな起伏の凹凸粗さの凹部全域に粘着剤が充填され、かつ凸部表面全域が粘着剤で被覆されている条件を満たすことが好ましい。
【００１５】
熱可塑性樹脂積層複合体の片面、または両面に形成する蓄光発光物質含有層は、蓄光発光物質粒子を含む塗料、特に透明の合成樹脂溶液中に蓄光発光物質粒子を分散させた塗料を用いてのスクリ−ン印刷、グラビア印刷、ハケ塗り塗装、及びスプレー塗装などで形成することができるが、紫外線硬化型樹脂を用いてＵＶ硬化した蓄光発光物質含有層でもよい。これらの蓄光発光物質含有層に含有する蓄光発光物質粒子の含有量は、蓄光発光物質含有層の質量に対して１０〜６０質量％、特に１５〜３５質量％が好ましい。また蓄光発光物質含有層は、例えば、軟質ポリ塩化ビニル樹脂などに蓄光発光物質粒子を練り込んだシートのカッティング貼着であってもよい。また、ペースト状ポリ塩化ビニル樹脂などに蓄光発光物質粒子を分散させた液体を０．１ｍｍ〜０．５ｍｍ厚のシート状にキャスティング成形し、これに粘着剤を塗布したマーキングフィルムの貼着であってもよい。また、織物を芯材に含む熱可塑性樹脂積層複合体の片面、または両面が蓄光発光物質含有層で形成される態様においては、熱可塑性樹脂積層複合体を形成する熱可塑性樹脂が蓄光発光物質を含有して蓄光発光物質含有層とすればよい。
【００１６】
蓄光発光物質含有層に用いる蓄光発光物質粒子は、光エネルギーを蓄え、かつ同時に燐光発光する複合金属化合物で、暗所で燐光発光の減衰を伴いながらも発光可能な物質で、緑系の燐光発光色型、青系の燐光発光色型の粒子などが使用できる。青系の燐光発光色型は、二価金属アルミン酸塩（例えば、アルミン酸ストロンチウム）の母体結晶に、希土類元素を賦活剤として二価の金属に対し、０．００１〜１０モル％加えた粒子である。二価の金属としては、マグネシウム、カルシウム、ストロンチウム、バリウム、亜鉛などであり、希土類元素としてはセリウム、プラセオジム、ネオジム、サマルウム、ユーロピウム、ガドリニウム、テルビウム、ジスプロシウム、ホルミウム、エルビウム、ツリウム、イッテルビウム、ルテチウムなどであり、具体的には、ＭｏＡｌ２Ｏ３：Ｅｕ、Ｍｏ・ｘＡｌ２Ｏ３：ｙ・ＳｉＯ２Ｅｕ、ＭｏＳｉ２Ｏ３Ｅｕ、ＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄ、ＳｒＡｌ１４Ｂ１４Ｏ２５：Ｅｕ，Ｄｙ等を例示できるが、特に酸化アルミナモリブデン（ＭｏＡｌ２Ｏ３：Ｅｕ）系及び酸化アルミナストロンチウム（ＳｒＡｌ２Ｏ４：Ｅｕ，Ｄｙ）系の青〜青緑に燐光発光する蓄光性夜光体粒子が好ましい。また、酸化イットリウム／硫黄系［Ｙ２Ｏ２：Ｓ：Ｅｕ、Ｌｎ（橙色発光）］、硫化カルシウム／ビスマス系［ＣａＳ：Ｂｉ（紫青色発光）］、硫化カルシウム・ストロンチウム／ビスマス系［ＣａＳｒＳ：Ｂｉ（青色発光）］、硫化亜鉛／銅系［ＺｎＳ：Ｃｕ（緑色発光）］、硫化亜鉛・カドミウム／銅系［ＺｎＣｄＳ：Ｃｕ（黄色〜橙色発光）］などの硫化物系蓄光性蛍光体、ＣａＡｌＳｉＮ3：Ｅｕ、（Ｓｒ，Ｃａ）ＡｌＳｉＮ3：Ｅｕなど赤色発光を呈するＡｌを含むＥｕ付活アルカリ土類珪窒化物蛍光体、Ｃａ2Ｓｉ5Ｎ8：Ｅｕ，Ｔｍなど赤色発光を呈するＥｕ，Ｔｍ付活アルカリ土類珪窒化物蛍光体なども使用することができる。
【００１７】
この蓄光発光物質含有層面上に粘着剤を介して積層されて、分離自在とする光透過性樹脂板層については、厚さ１．０ｍｍ〜７．５ｍｍの、合成樹脂板で、合成樹脂板は具体的に、アクリル樹脂、ポリカーボネート樹脂、環状オレフィンコポリマー、ポリエステル樹脂（ＰＥＴ樹脂）、半硬質ポリ塩化ビニル樹脂などで、ヘイズ（JIS  K7136）１０以下の鏡面または梨地樹脂板、ヘイズ１０〜３０の乳濁半透明鏡面樹脂板、あるいは上記樹脂に光拡散性微粒子を配合したヘイズ１０〜２０の半透明鏡面または梨地樹脂板などが使用できる。本発明においてはアクリル樹脂（メタクリレート樹脂）板、及びポリカーボネート樹脂が好ましい。
【００１８】
粘着剤は可撓性膜材層の蓄光発光物質含有層面上に塗布して粘着剤層が設けられ、この粘着剤層は光透過性樹脂板層と密着して本発明の内照式看板構造物（内照式看板）を成し、内照式看板構造物から可撓性膜材層を分離した時に、光透過性樹脂板層側に粘着剤の糊残り汚染を生じないことが好ましい。そのためには、蓄光発光物質含有層の表面積を光透過性樹脂板層の表面積よりも１．１〜１．７５倍、特に１．２５〜１．５倍に大きくすることが必要で、それには可撓性膜材層の表面が凹凸粗さを有することが好ましい。このとき粘着剤は、凹凸粗さの凹部全域を充填し、かつ凸部表面全域を被覆している状態が好ましい。凹凸粗さを有する蓄光発光物質含有層の表面積は、形状解析３次元レーザー顕微鏡により求めた計測値が有効である。
【００１９】
粘着剤はガラス転移温度（Ｔｇ）が−７０℃〜０℃、質量平均分子量５万〜７０万の、（メタ）アクリル酸（共重合体）樹脂（炭素数２〜１４）、ウレタン系（共重合体）樹脂、ポリエステル系（共重合体）樹脂、シリコーン系樹脂、及びゴム系などが使用でき、粘着性の調整に粘着性付与剤（アモルファス高分子、オリゴマー、テルペン樹脂、ロジン、可塑剤）を５〜３５質量％含むことができる。また可撓性膜材層分離時に糊残りのない凝集性を得るために、アクリル酸エステルやメタクリル酸エステルなどに、酢酸ビニル、アクリルニトリル、アクリルアミド、スチレン、（メタ）アクリル酸メチルなどを共重合させた（メタ）アクリル酸系共重合体樹脂が好ましく、更に水酸基含有（メタ）アクリル酸、カルボキシル基含有（メタ）アクリル酸、（メタ）アクリル酸グリシジルなどの官能基含有モノマーを用いた（メタ）アクリル酸系共重合体樹脂に、イソシアネート系化合物、及びオキサゾリン系化合物などの反応性化合物を併用して架橋構造を導入したものが凝集性に優れ好ましい。また上記の樹脂と非相溶、かつガラス転移温度（Ｔｇ）が０℃より多きい熱可塑性樹脂をブレンドして構成される海島構造の粘着剤が利用できる。また更に可撓性膜材層分離時に糊残りのない凝集性を得るために、上述の粘着剤に、ガラスビーズ、シリカ、炭酸カルシウム、硫酸バリウムなどのフィラーを１〜５０質量％配合した組成物（シランカップリング剤を含んでもよい）が使用できる。これら粘着剤の可撓性膜材層への塗布、及び粘着層の形成は、ナイフコーティング、グラビア転写、スクリーン転写、ハケ塗り、スプレー法の何れであってもよい。
【００２０】
以下、本願発明の内照式看板構造物を具体的に説明する。図１は本願発明の内照式看板構造物の断面の一例を表す図であり、図１の内照式看板構造物（１）は、織物（２）を芯材に含む熱可塑性樹脂積層複合体（３）の少なくとも1面に蓄光発光物質含有層（４）が形成された可撓性膜材層（５）と、この蓄光発光物質含有層（４）面上に粘着剤（６）を介して隣接する１層または２層の光透過性樹脂板層（７）が設けられた看板で、可撓性膜材層（５）または蓄光発光物質含有層（４）の表面が織物（２）に起因する凹凸粗さ（４−１）を有し、それによって光透過性樹脂板層（７）の表面積よりも大きく、かつ、凹凸粗さ（４−１）の凹部（４−１−１）全域に粘着剤（６）が充填され、かつ凸部（４−１−２）表面全域が粘着剤（６）で被覆されたものである。
【実施例】
【００２１】
［実施例１］
１）．熱可塑性樹脂積層複合体（３）
Ｅガラスによる直径９μｍのフィラメントを４００本集束した繊度６７．５texのフラットヤーン単糸を経糸及び緯糸として、経糸打ち込み密度４４本／インチ、緯糸打ち込み密度３３本／インチの織組織による空隙率０％のガラス平織布帛（質量２１０ｇ／ｍ２）を織物（２）として、この織物（２）の両面に〈配合１〉による熱可塑性樹脂被覆層として、１８０〜１９０℃のカレンダー成型機で、厚さ０．１２ｍｍに圧延成型した軟質塩化ビニル樹脂フィルムを１８０℃の熱ロールを複数有するラミネーターで熱圧着して積層一体化して厚さ０．４４ｍｍ、質量４８５ｇ／ｍ２、全光線透過率３８．８％の熱可塑性樹脂積層複合体（３）を得た。
〔配合１〕軟質塩化ビニル樹脂組成物（比重１．４８）
ポリ塩化ビニル樹脂（重合度１３００）                            １００質量部
１，２−シクロヘキサンジカルボン酸ジイソノニル（可塑剤）          ５５質量部
※商品名：ヘキサモールＤＩＮＣＨ（ＢＡＳＦ社製）
エポキシ化大豆油（可塑剤）                                          ５質量部
バリウム／亜鉛複合化合物（安定剤）                                  ２質量部
三酸化アンチモン（難燃剤）                                        １０質量部
水酸化アルミニウム（難燃剤）                                      １０質量部
ベンゾトリアゾール（紫外線吸収剤）                              ０．３質量部
２）．蓄光発光物質含有層（４）の形成
〈蓄光発光物質含有インキ〉
セイコーアドバンス社製の紫外線硬化型スクリーンインキ：品番ＨＵＧ（エポキシアクリレート系）の標準色クリアーの固形分１００質量部をベースに、青色燐光型の蓄光発光物質粒子（ＭｏＡｌ２Ｏ３：Ｅｕ）４０質量部配合した組成物を使用し、熱可塑性樹脂積層複合体（３）の片面全面に６０メッシュのスクリーン印刷を施し、ＵＶ照射により蓄光発光物質含有層（４）を形成して厚さ０．４６ｍｍ、質量５２０ｇ／ｍ２、全光線透過率２２．３％の可撓性膜材層（５）を得た。可撓性膜材層（５）の表面が織物（２）の織組織による規則的でなだらかな立体凹凸を有し、蓄光発光物質含有層（４）の立体凹凸の高低差の平均が１０μｍで、立体凹凸の凹部と凹部とのピッチ幅（起伏の凸部と凸部とのピッチ幅）の経緯方向平均値が０．６ｍｍであった。
３）．粘着剤（６）塗工
〈粘着剤〉
カルボキシル基含有メタアクリル酸エステル（炭素数６のアルキル基）と、メタ）アクリル酸メチルを共重合したアクリル共重合体樹脂（固形分４０質量部：トルエン／ＭＥＫ溶剤）とヘキサメチレンジイソシアネート（ＨＤＩ）のイソシアヌレート３量体であるトリイソシアネート化合物３質量部からなる組成物を粘着剤（６）として、６０メッシュのグラビアロールで蓄光発光物質含有層（４）上に転写して、１００℃で乾燥することで、可撓性膜材層（５）の凹凸粗さの凹部全域に粘着剤が充填され、かつ凸部表面全域が粘着剤（Ｔｇ−４０℃）で、固形分２５ｇ／ｍ２で被覆された状態とした。
４）．光透過性樹脂板層（７）との貼着
厚さ５ｍｍ、屈折率１．４９ｎｄ（JIS   K7105）の透明アクリル樹脂平板（高さ７５ｃｍ×幅１５０ｃｍ：両面鏡面）を光透過性樹脂板層（７）に用い、上記３）で作製した粘着剤（６）付き可撓性膜材層（５）と貼着したものを内照式看板として、筐体に固定したものを内照式看板構造物（１）とした。この内照式看板構造物（１）において、蓄光発光物質含有層（４）の表面積は、光透過性樹脂板層（７）の表面積の１．２３倍（形状解析３次元レーザー顕微鏡による）であった。
【００２２】
［実施例２］
１）．熱可塑性樹脂積層複合体（３）
Ｅガラスによる直径９μｍのフィラメントを４００本集束した繊度６７．５texのフラットヤーン単糸を経糸及び緯糸として、経糸打ち込み密度４４本／インチ、緯糸打ち込み密度３３本／インチの織組織による空隙率０％、その織組織の立体凹凸高低差が３μｍのガラス平織布帛（質量２１０ｇ／ｍ２）を織物（２）として、この織物（２）の裏面に〈配合１〉による熱可塑性樹脂被覆層として、１８０〜１９０℃のカレンダー成型機で、厚さ０．１２ｍｍに圧延成型した軟質塩化ビニル樹脂フィルムを１８０℃の熱ロールを複数有するラミネーターで熱圧着して積層一体化した。次にこの積層物の表面に下記〈配合２〉による蓄光発光物質含有層（４）として、１８０〜１９０℃のカレンダー成型機で、厚さ０．１２ｍｍに圧延成型した軟質塩化ビニル樹脂フィルムを１８０℃の熱ロールを複数有するラミネーターで熱圧着して積層一体化して厚さ０．４４ｍｍ、質量５３３ｇ／ｍ２、全光線透過率１８．６％の熱可撓性膜材層（５）を得た。可撓性膜材層（５）の表面が織物（２）の織組織による規則的でなだらかな立体凹凸を有し、蓄光発光物質含有層（４）の立体凹凸の高低差の平均が１３μｍで、立体凹凸の凹部と凹部とのピッチ幅（起伏の凸部と凸部とのピッチ幅）の経緯方向平均値が０．６ｍｍであった。
〔配合２〕軟質塩化ビニル樹脂組成物（比重１．７３）
ポリ塩化ビニル樹脂（重合度１３００）                            １００質量部
１，２−シクロヘキサンジカルボン酸ジイソノニル（可塑剤）          ５５質量部
※商品名：ヘキサモールＤＩＮＣＨ（ＢＡＳＦ社製）
エポキシ化大豆油（可塑剤）                                          ５質量部
バリウム／亜鉛複合化合物（安定剤）                                  ２質量部
三酸化アンチモン（難燃剤）                                        １０質量部
水酸化アルミニウム（難燃剤）                                      １０質量部
ベンゾトリアゾール（紫外線吸収剤）                              ０．３質量部
青色燐光型の蓄光発光物質粒子（ＭｏＡｌ２Ｏ３：Ｅｕ）              ４０質量部
２）．粘着剤（６）塗工
〈粘着剤〉
カルボキシル基含有メタアクリル酸エステル（炭素数６のアルキル基）と、メタ）アクリル酸メチルを共重合したアクリル共重合体樹脂（固形分４０質量部：トルエン／ＭＥＫ溶剤）とヘキサメチレンジイソシアネート（ＨＤＩ）のイソシアヌレート３量体であるトリイソシアネート化合物３質量部からなる組成物を粘着剤（６）として、６０メッシュのグラビアロールで蓄光発光物質含有層（４）上に転写して、１００℃で乾燥することで、可撓性膜材層（５）の凹凸粗さの凹部全域に粘着剤が充填され、かつ凸部表面全域が粘着剤（Ｔｇ−４０℃）で、固形分２５ｇ／ｍ２で被覆された状態とした。
３）．光透過性樹脂板層（７）との貼着
厚さ５ｍｍ、ヘイズ（JIS  K7136）４の透明アクリル樹脂平板（高さ７５ｃｍ×幅１５０ｃｍ：両面鏡面）を光透過性樹脂板層（７）に用い、上記２）で作製した粘着剤（６）付き可撓性膜材層（５）と貼着したものを内照式看板として、筐体に固定したものを内照式看板構造物（１）とした。この内照式看板構造物（１）において、蓄光発光物質含有層（４）の表面積は、光透過性樹脂板層（７）の表面積の１．３４倍（形状解析３次元レーザー顕微鏡による）であった。
【００２３】
［比較例１］
実施例１の内照式看板構造物（１）の熱可塑性樹脂積層複合体（３）において、織物（２）を省略して、表面凹凸の無い、厚さ０．２４ｍｍ、質量３１０ｇ／ｍ２、全光線透過率３６．３％の鏡面の可撓性膜材層とした以外は実施例１と同様として内照式看板構造物を得た。この内照式看板構造物において、蓄光発光物質含有層（４）の表面積は、光透過性樹脂板層（７）の表面積の１．０３倍（形状解析３次元レーザー顕微鏡による）であった。この内照式看板構造物から可撓性膜材層を引き剥がし分離したところ、粘着剤の一部が光透過性樹脂板層（７）側に糊残り汚染して、その除去が困難であった。
【００２４】
［比較例２］
実施例１の内照式看板構造物（１）の可撓性膜材層（５）の蓄光発光物質含有層形成側に、立体凹凸の高低差の平均が３５μｍで、立体凹凸の凹部と凹部とのピッチ幅（起伏の凸部と凸部とのピッチ幅）の経緯方向平均値が０．６ｍｍのピラミッドエンボス賦型を施した以外は実施例１と同様として内照式看板構造物を得た。この内照式看板構造物において、蓄光発光物質含有層（４）の表面積は、光透過性樹脂板層（７）の表面積の１．８５倍（形状解析３次元レーザー顕微鏡による）であった。この内照式看板構造物から可撓性膜材層を引き剥がし分離したところ、粘着剤が光透過性樹脂板層（７）側に糊残り汚染するトラブルは無かったが、ピラミッドエンボス賦型によって蓄光発光性に濃淡を有し、照明代用として不適切であった。
【産業上の利用可能性】
【００２５】
上記実施例及び比較例によって明らかなように、本発明によれば、内照式看板において、特に広告が空き状態の遊休看板を停電時の無電源照明灯として作動させ、避難誘導アイテムの１つとして内照式看板用材料に防災活用ができ、新規広告主との契約時には通常の内照式看板への復元利用が容易で、特に蓄光発光層を除去する際に、看板側に粘着剤の転写残り汚染の心配の無い内照式看板構造物を得ることが出来るので、駅舎及びその地下連絡通路、オフィス地下街及びその連絡通路、空港ターミナル、タワービル、大型商業施設、総合病院、スタジアムゲート、映画館、遊戯施設、及び各種公共施設などの柱や壁面に利用し、遊休看板を防災看板として有効活用し、必要に応じて防災看板を通常看板に戻す２ＷＡＹ利用を可能とする。
【符号の説明】
【００２６】
１：内照式看板構造物
２：織物
３：熱可塑性樹脂積層複合体
４：蓄光発光物質含有層
４−１：凹凸粗さ
４−１−１：凹部
４−１−２：凸部
５：可撓性膜材層
５−１：分離後の可撓性膜材層
６：粘着剤
７：光透過性樹脂板層
【図１】
2017211511.tif 000003
【図２】
2017211511.tif 000004